【誤訳訂正書】
【提出日】平成25年5月20日(2013.5.20)
【誤訳訂正１】
【訂正対象書類名】明細書
【訂正対象項目名】００５５
【訂正方法】変更
【訂正の内容】
【００５５】
本発明による化合物は、半導体として有用であり且つ有機溶媒への優れた溶解性及び優れた皮膜形成能を有する。更に、高効率のエネルギー変換、優れた電界効果移動度、良好なオン／オフ電流比及び／又は優れた安定性は、本発明によるポリマーが有機電界効果トランジスタ、有機光電素子（太陽電池）及びフォトダイオードで使用される場合に見られる。従って、本発明は更に、請求項１から９までのいずれか１項に記載の化合物を含む半導体素子、特にダイオード、フォトダイオード、有機光電素子（ＰＶ）素子（太陽電池）、有機電界効果トランジスタ、又はダイオード及び／又はフォトダイオード及び／又は有機電界効果トランジスタ、及び／又は太陽電池を含む素子；特に式Ｉの化合物、及び／又は硬質又は軟質の固体基板上に５〜１０００ｎｍの範囲の厚さを有する層として、本発明によるオリゴマー又はポリマーを含有する素子に関し、並びに式Ｉの化合物、及び／又は本発明によるオリゴマー又はポリマーを含む、有機半導体材料、層又はコンポーネントに関する。
【誤訳訂正２】
【訂正対象書類名】明細書
【訂正対象項目名】００５６
【訂正方法】変更
【訂正の内容】
【００５６】
本発明は更に有機半導体素子の製造方法であって、有機溶媒中の式Ｉの化合物及び／又は本発明によるオリゴマー又はポリマーの溶液及び／又は分散液を適した基板に適用し且つ該溶媒を除去することを含む、前記製造方法を含む。
【誤訳訂正３】
【訂正対象書類名】明細書
【訂正対象項目名】００５７
【訂正方法】変更
【訂正の内容】
【００５７】
従って、本発明は、式Ｉの化合物、及び／又は上記のオリゴマー又はポリマーを、電荷輸送材料、半導体材料、導電性材料、光伝導性材料、発光材料、表面変性材料、バッテリーにおける電極材料、配向層として用いる、又は有機電界効果トランジスタ、集積回路、薄膜トランジスタ、ディスプレイ、ＲＦＩＤタグ、エレクトロルミネセンス素子又はフォトルミネッセンス素子、ディスプレイのバックライト、光起電力素子又はセンサ素子、電荷注入層、フォトダイオード、ショットキーダイオード、メモリ素子（例えば、ＦｅＦＥＴ）、平坦化層、耐電防止剤、導電性基板又はパターン、光伝導体、又は電子写真式用途又は記録材料に用いる使用を含む。
【誤訳訂正４】
【訂正対象書類名】明細書
【訂正対象項目名】００５８
【訂正方法】変更
【訂正の内容】
【００５８】
上記のとおり、本発明による本発明の化合物は、半導体素子中の半導体層として使用することができる。従って、本発明は、本発明のポリマー、有機半導体材料、層又はコンポーネントを含む、半導体素子にも関する。半導体素子は特に有機光起電力（ＰＶ）素子（太陽電池）、フォトダイオード、又は有機電界効果トランジスタである。
【誤訳訂正５】
【訂正対象書類名】明細書
【訂正対象項目名】００６０
【訂正方法】変更
【訂正の内容】
【００６０】
特に有用な種類のトランジスタ素子、薄膜トランジスタ（ＴＦＴ）は、一般に、ゲート電極、ゲート電極上のゲート誘電体、ゲート誘電体に隣接するソース電極及びドレイン電極、及びゲート誘電体に隣接し且つソース電極及びドレイン電極に隣接する半導体層を含む（例えばS. M. Sze, Physics of Semiconductor Devices, 第二版，John Wiley and Sons, 第４９２頁，New York（1981年）を参照）。それらのコンポーネントを様々な配置で組み立てることができる。更に具体的には、ＯＦＥＴは有機半導体層を有する。
【誤訳訂正６】
【訂正対象書類名】明細書
【訂正対象項目名】００６７
【訂正方法】変更
【訂正の内容】
【００６７】
本発明は更に有機電界効果トランジスタ素子であって、
基板上に配置された複数の導電性ゲート電極；
前記導電性ゲート電極の上に配置されたゲート絶縁層；
前記絶縁体層上に配置された導電性ソース電極とドレイン電極との複数の対（それぞれの前記対はそれぞれの前記ゲート電極と一直線になっている）；
前記ゲート電極に実質的に重なり合う前記絶縁層上のソース電極とドレイン電極との間のチャネルに配置された有機半導体層；
を含み、その際、前記有機半導体層は本発明の化合物、又は有機半導体材料、層又はコンポーネントを含む、有機電界効果トランジスタ素子を提供する。
【誤訳訂正７】
【訂正対象書類名】明細書
【訂正対象項目名】００７８
【訂正方法】変更
【訂正の内容】
【００７８】
本発明の更なる態様は、本発明の１つ以上の化合物を含む、有機半導体材料、層又はコンポーネントである。更なる態様は、有機光起電力（ＰＶ）素子（太陽電池）、フォトダイオード、又は有機電界効果トランジスタ（ＯＦＥＴ）における本発明のポリマー又は材料の使用である。更なる態様は、本発明のポリマー又は材料を含む、有機光起電力（ＰＶ）素子（太陽電池）、フォトダイオード、又は有機電界効果トランジスタ（ＯＦＥＴ）である。
【誤訳訂正８】
【訂正対象書類名】特許請求の範囲
【訂正対象項目名】全文
【訂正方法】変更
【訂正の内容】
【特許請求の範囲】
【請求項１】
以下の式
【化１】
2012528100.tif 000001
の化合物であって、
その式中、
Ｒ１及びＲ１’は互いに独立してＨ又は置換基、ハロゲン又はＳｉＲ６Ｒ４Ｒ５であり；
Ｒ２及びＲ２’は同一又は異なってよく且つＣ１−Ｃ２５アルキル、Ｃ３−Ｃ１２シクロアルキル、Ｃ２−Ｃ２５アルケニル、Ｃ２−Ｃ２５アルキニル、Ｃ４−Ｃ２５アリール、Ｃ５−Ｃ２５アルキルアリール又はＣ５−Ｃ２５アラルキルから選択され、そのそれぞれが非置換であるか又は置換されており、Ｒ３及びＲ３’がＸの定義内で一緒になって環構造を完成させるか、又はＸが以下の式
【化２】
2012528100.tif 000002
の内の１つに合致する架橋基である場合、
Ｒ２及び／又はＲ２’もハロゲン又は水素であってよく；
Ｘは以下の基
【化３】
2012528100.tif 000003
から選択される２価の連結基であり；
Ｙ及びＹ’は独立して以下の基
【化４】
2012528100.tif 000004
から選択され；
ｎ及びｐは独立して０〜６の範囲であり；
Ｒ３及びＲ３’はそれらが結合される炭素原子と一緒になって、５員もしくは６員の非置換又は置換の炭化水素環、又はＮ、Ｏ、Ｓから選択される少なくとも１個のヘテロ原子を含む５員の非置換又は置換の複素環を完成させ、ここで任意の置換基は、存在する場合、以下に定義される通りであるか、又は複素環上の１つの置換基は以下の式
【化５】
2012528100.tif 000005
の部分であり、
その式中、Ｌは二価の有機連結基、例えば、アルキレン（例えば、Ｃ２−Ｃ１２）、フェニレン、シクロアルキレンを表し；Ａ１は二価の部分Ｏ、Ｓ、ＮＲであるか；
又はＲ３及びＲ３’は一緒になって架橋基
【化６】
2012528100.tif 000006
を形成し；
Ｒ４、Ｒ５、Ｒ６は独立してＣ１−Ｃ２５アルキル、Ｃ３−Ｃ１２シクロアルキル、Ｃ４−Ｃ２５アリール、又はＣ５−Ｃ２５アラルキルから選択され；隣接する残基Ｒ４及びＲ５は更に連結されて炭素数４〜２５の二価の炭化水素残基を形成し、該基は置換及び／又は中断されてよく；
Ｒ７及びＲ７’は独立してＨ又は置換基であるか；又は隣接するＲ７及びＲ７’は、それらが結合される炭素原子と一緒になって、Ｎ、Ｏ、Ｓから選択される少なくとも１個のヘテロ原子を含む５員の非置換又は置換の複素環を完成させ；
Ｒ８は置換されたＣ４−Ｃ１０アリール、Ｃ１−Ｃ１９ヘテロアリール、又は上記で定義されたとおりに二価の有機連結基Ｌを介して結合された前記アリール又はヘテロアリールであり；
Ｒ９、Ｒ９’、Ｒ１０及びＲ１０’は独立して水素であり、１つ以上の隣接する残基Ｒ９及びＲ９’、又はＲ９及びＲ１０及び／又はＲ９’及びＲ１０’は、それらが結合される炭素原子と一緒になって、Ｎ、Ｏ、Ｓから選択される少なくとも１個のヘテロ原子を含む５員の非置換又は置換の複素環を完成させ；
Ｒ２３及びＲ２３’はそれぞれ置換基、特にアルキル、ＯＨ又はアルコキシであり；
任意の置換基は、存在する場合、ハロゲン、ＯＲ、Ｃ１−Ｃ２５アルキル、Ｃ２−Ｃ２５アルケニル、Ｃ１−Ｃ２５アルキルチオ、Ｃ１−Ｃ２５アシル、Ｃ４−Ｃ１０アリール、Ｃ１−Ｃ９ヘテロアリール、Ｃ３−Ｃ１２シクロアルキル、Ｃ２−Ｃ１１ヘテロシクロアルキル、Ｃ１−Ｃ２５アシルオキシから選択されるか；又は残基ＣＯＲ、ＣＨ＝ＮＲ、ＣＨ＝Ｎ−ＯＨ、ＣＨ＝Ｎ−ＯＲ、ＣＯＯＲ、ＣＯＮＨＲ、ＣＯＮＲＲ’、ＣＯＮＨ−ＮＨＲ、ＣＯＮＨ−ＮＲＲ’、ＳＯ２Ｒ、ＳＯ３Ｒ、ＳＯ２ＮＨＲ、ＳＯ２ＮＲＲ’、ＳＯ２ＮＨ−ＮＨＲ、ＳＯ２ＮＨ−ＮＲＲ’、Ｓ（Ｏ）Ｒ、Ｓ（Ｏ）ＯＲ、Ｓ（Ｏ）ＮＨＲ、Ｓ（Ｏ）ＮＲＲ’、Ｓ（Ｏ）ＮＨ−ＮＨＲ、Ｓ（Ｏ）ＮＨ−ＮＲＲ’、ＳｉＲＲ’Ｒ''、ＰＯＲＲ’、ＰＯ（ＯＲ）Ｒ’、ＰＯ（ＯＲ）２、ＰＯ（ＮＨＲ）２、ＰＯ（ＮＲＲ’）２、ＣＮ、ＮＯ２、ＮＨＲ、ＮＲＲ’、ＮＨ−ＮＨＲ、ＮＨ−ＮＲＲ’、ＣＯＮＲＯＨから選択され；飽和した炭素又は硫黄に結合する場合、オキソであってもよく；Ｒ、Ｒ’及びＲ''は独立してＣ１−Ｃ２５アルキル、Ｃ１−Ｃ２５ハロアルキル、Ｃ５−Ｃ１０アリール、Ｃ３−Ｃ１２シクロアルキルから選択され、好ましくはＣ１−Ｃ６アルキル、フェニル、シクロペンチル、シクロヘキシルから選択され；且つＲは水素であってもよく；その際、それぞれの置換基、又はＲ、Ｒ’及びＲ''は、Ｃ４−Ｃ１０アリール又はＣ１−Ｃ９ヘテロアリールであり、それ自体が非置換であるか又はＣ１−Ｃ４アルキル、Ｃ２−Ｃ４アルケニル、Ｃ１−Ｃ４アルコキシ、ＣＨＯ、Ｃ１−Ｃ４アルキル−カルボニル、Ｃ２−Ｃ４アルケニル−カルボニルオキシ、アリルオキシ、ハロゲンによって置換され、且つ任意の隣接する置換基は炭素−炭素単結合又は二重結合によって一緒に連結されてよい、前記化合物。
【請求項２】
式Ｉ
【化７】
2012528100.tif 000007
で示され、その式中、
Ｒ１及びＲ１’は互いに独立してＨ、ハロゲン又はＳｉＲ６Ｒ４Ｒ５であり；
Ｒ２及びＲ２’は同一又は異なってよく且つハロゲン、水素、Ｃ１−Ｃ２５アルキル、Ｃ２−Ｃ２５アルケニル、Ｃ２−Ｃ２５アルキニル、Ｃ５−Ｃ１２シクロアルキル、Ｃ４−Ｃ２５アリール、Ｃ５−Ｃ２５アルキルアリール又はＣ５−Ｃ２５アラルキルから選択され、そのそれぞれが非置換であるか又は置換されており；
Ｘは以下の基
【化８】
2012528100.tif 000008
から選択され、その式中、Ｒ３及びＲ３’は一緒になって定義された環構造を形成し；
Ｙ及びＹ’は独立して以下の基
【化９】
2012528100.tif 000009
から選択され；
ｎ及びｐは独立して０〜６の範囲であり、その際、０〜３の範囲が好ましく；
Ｒ４、Ｒ５、Ｒ６は独立してＣ１−Ｃ１２アルキル、Ｃ５−Ｃ１２シクロアルキル、フェニル、又はＣ７−Ｃ１２フェニルアルキルから選択され；
Ｒ７及びＲ７’は独立してＨ又は置換基であるか；又は隣接するＲ７及びＲ７’は、それらが結合される炭素原子と一緒になって、Ｎ、Ｏ、Ｓから選択される少なくとも１個のヘテロ原子を含む５員の非置換又は置換の複素環を完成させ；
Ｒ８は置換されたＣ４−Ｃ１０アリール、Ｃ１−Ｃ１９ヘテロアリールであり；
Ｒ９、Ｒ９’、Ｒ１０及びＲ１０’は独立して水素であり、１つ以上の隣接する残基Ｒ９及びＲ９’、又はＲ９及びＲ１０及び／又はＲ９’及びＲ１０’は、それらが結合される炭素原子と一緒になって、Ｎ、Ｏ、Ｓから選択される少なくとも１個のヘテロ原子を含む５員の非置換又は置換の複素環を完成させ；且つ
任意の置換基は、存在する場合、ハロゲン、ＯＲ、Ｃ１−Ｃ２５アルキル、Ｃ２−Ｃ２５アルケニル、Ｃ１−Ｃ２５アルキルチオ、Ｃ１−Ｃ２５アシル、Ｃ４−Ｃ１０アリール、Ｃ１−Ｃ９ヘテロアリール、Ｃ３−Ｃ１２シクロアルキル、Ｃ２−Ｃ１１ヘテロシクロアルキル、Ｃ１−Ｃ２５アシルオキシ、Ｃ５−Ｃ１０アリールオキシ、Ｃ５−Ｃ１２シクロアルキルオキシから選択されるか、又は残基ＣＯＲ、ＣＨ＝ＮＲ、ＣＨ＝Ｎ−ＯＨ、ＣＨ＝Ｎ−ＯＲ、ＣＯＯＲ、ＣＯＮＨＲ、ＣＯＮＲＲ’、ＣＯＮＨ−ＮＨＲ、ＣＯＮＨ−ＮＲＲ’、ＳＯ２Ｒ、ＳＯ３Ｒ、ＳＯ２ＮＨＲ、ＳＯ２ＮＲＲ’、ＳＯ２ＮＨ−ＮＨＲ、ＳＯ２ＮＨ−ＮＲＲ’、Ｓ（Ｏ）Ｒ、Ｓ（Ｏ）ＯＲ、Ｓ（Ｏ）ＮＨＲ、Ｓ（Ｏ）ＮＲＲ’、Ｓ（Ｏ）ＮＨ−ＮＨＲ、Ｓ（Ｏ）ＮＨ−ＮＲＲ’、ＳｉＲＲ’Ｒ''、ＰＯＲＲ’、ＰＯ（ＯＲ）Ｒ’、ＰＯ（ＯＲ）２、ＰＯ（ＮＨＲ）２、ＰＯ（ＮＲＲ’）２、ＣＮ、ＮＯ２、ＮＨＲ、ＮＲＲ’、ＮＨ−ＮＨＲ、ＮＨ−ＮＲＲ’、ＣＯＮＲＯＨから選択され；非芳香族炭素又は硫黄に結合する場合、オキソであってもよく；Ｒ、Ｒ’及びＲ''は独立してＣ１−Ｃ１８アルキル、フェニル、シクロペンチル、シクロヘキシルから選択され；且つＲは水素であってもよく；その際、それぞれの置換基、又はＲ、Ｒ’及びＲ''は、Ｃ４−Ｃ１０アリール、フェニル、Ｃ１−Ｃ９ヘテロアリールであり、それ自体が非置換であるか又はＣ１−Ｃ４アルキル、Ｃ２−Ｃ４アルケニル、Ｃ１−Ｃ４アルコキシ、ＣＨＯ、Ｃ１−Ｃ４アルキル−カルボニル、Ｃ２−Ｃ４アルケニル−カルボニルオキシ、アリルオキシ、ハロゲンによって置換されるが、任意の隣接する置換基は炭素−炭素単結合又は二重結合によって一緒に連結されてよい、請求項１に記載の化合物。
【請求項３】
Ｒ１及びＲ１’が互いに独立してＨ、ハロゲン又はＳｉＲ６Ｒ４Ｒ５であり；
Ｒ２及びＲ２’が同一又は異なってよく且つＨ、Ｃ１−Ｃ１８アルキル又はＣ５−Ｃ２５チエニルアルキル又はフェニルアルキルから選択され；
Ｒ４、Ｒ５、Ｒ６が独立してＣ１−Ｃ１８アルキルから選択され；
ｎ及びｐが好ましくは０又は１であり；
Ｙ、Ｙ’が
【化１０】
2012528100.tif 000010
から選択され；
Ｒ８が置換フェニル又はチエニル及びジチエニルから選択される置換ヘテロアリールであるか；又は以下の式
【化１１】
2012528100.tif 000011
（式中、Ｒ１、Ｒ１’、Ｒ２、Ｒ２’、Ｙ、Ｙ’、ｐ及びｎは上記で定義される通りであり且つＬは請求項１に規定される通りである）
の部分であり；
その際、任意の隣接する残基は、それらが結合される炭素原子と一緒になって、Ｎ、Ｏ、Ｓから選択される少なくとも１個のヘテロ原子を含む５員の非置換又は置換の複素環を形成し、これらの残基によって形成される構造は
Ｓ−ＣＨ＝ＣＨ；ＮＲ−ＣＨ＝ＣＨ；Ｏ−ＣＨ＝ＣＨ；Ｓ−ＣＨ＝Ｎ；Ｏ−ＣＨ＝Ｎ；ＮＲ−ＣＨ＝Ｎ；ＮＲ−Ｏ−ＮＲ；ＮＲ−Ｓ−ＮＲ；Ｎ−ＮＲ−Ｎ；Ｎ−Ｓ−Ｎ；Ｎ−Ｏ−Ｎ；ＮＲ−Ｎ＝Ｎ；Ｓ−Ｎ＝Ｎ；Ｏ−Ｎ＝Ｎから選択され；
その際、それぞれの基ＣＨは非置換であるか又は置換されてよい、請求項１又は２に記載の化合物。
【請求項４】
Ｒ１及びＲ１’は互いに独立してＨ、ハロゲン又はＳｉＲ６Ｒ４Ｒ５であり；
Ｒ２及びＲ２’は独立してＨ又はＣ１−Ｃ１８アルキルであり；
Ｒ３及びＲ３’は一緒になってＳ−ＣＨ＝Ｎ、Ｏ−ＣＨ＝Ｎ、ＮＲ−ＣＨ＝Ｎ（そのＣＨ部分は置換されている）から選択される閉環構造を形成するか；又は
【化１２】
2012528100.tif 000012
は
【化１３】
2012528100.tif 000013
であるか；又は一緒になって以下の架橋基
【化１４】
2012528100.tif 000014
を形成し；
Ｒ４、Ｒ５、Ｒ６は独立してＣ１−Ｃ８アルキルから選択され；
ｎ、ｐは０であり；
Ｒ８は置換フェニルであり；
Ｒ９、Ｒ９’、Ｒ１０及びＲ１０’は独立して水素であり且つ１つ以上の隣接する残基Ｒ９及びＲ９’は一緒になってＮ−ＣＯ−Ｎ部分（その窒素原子は置換されている）を形成するか；又は
Ｒ９及びＲ１０、並びにＲ９’及びＲ１０’はそれぞれ、それらが結合される炭素原子と一緒になって、非置換又は置換のチエニル環を完成させ；
ｑは０、１、２、３又は４、特に０であり、且つＲ１４は、存在する場合、置換基であり；
任意の置換基は、存在する場合、ハロゲン、Ｃ１−Ｃ２５アルキル、ＳｉＲＲ’Ｒ''、ビニル、アリル、フェニルから選択され；非芳香族炭素又は硫黄に結合する場合、オキソであってもよく；その際、Ｒ、Ｒ’、Ｒ''は独立してＣ１−Ｃ８アルキル、フェニルから選択され、且つＲは水素であってもよく；その際、それぞれのフェニルは非置換であるか又はＣ１−Ｃ４アルキル、Ｃ１−Ｃ４アルコキシ、ＣＨＯ、ビニル、アリル、アリルオキシ、アクリロイルオキシ、メタクリロイルオキシ、ハロゲンによって置換される、請求項１から３までのいずれか１項に記載の化合物。
【請求項５】
式ＩＩ’
【化１５】
2012528100.tif 000015
又は式ＩＩＩ’
【化１６】
2012528100.tif 000016
の少なくとも２つの構造単位を含むオリゴマー、ポリマー又はコポリマーであって、
その式中、
Ｒ１、Ｒ１’、Ｒ２、Ｒ２’、Ｙ、Ｙ’、ｐ及びｎは上記に定義される通りであり；
ｍはオリゴマー又は（コ）ポリマーにおける式ＩＩＩの構造単位の数を表し、これは好ましくは２〜約５００００の範囲であり；
Ｘは二価の連結基
【化１７】
2012528100.tif 000017
であり、
Ｘ’は、鎖に組み込まれた部分と一緒になって、
【化１８】
2012528100.tif 000018
から誘導される三価の連結基であり；
ＭはＳｉ又はＧｅであり；
Ｒ３及びＲ３’はそれらが結合される炭素原子と一緒になって、５員もしくは６員の非置換又は置換の炭化水素環、又はＮ、Ｏ、Ｓから選択される少なくとも１個のヘテロ原子を含む５員の非置換又は置換の複素環を完成させ、ここで任意の置換基は、存在する場合、以下に定義される通りであり；
Ｒ１５及びＲ１５’は、独立して、水素又は置換基であるか又はそれらが結合される炭素原子と一緒になって、５員もしくは６員の非置換又は置換の炭化水素環、又はＮ、Ｏ、Ｓから選択される少なくとも１個のヘテロ原子を含む５員の非置換又は置換の複素環を完成させ、ここで任意の置換基は、存在する場合、以下に定義される通りであるか；
又はＲ３及びＲ３’、又はＲ１５及びＲ１５’は、一緒になって以下の架橋基
【化１９】
2012528100.tif 000019
を形成し；
Ｒ４、Ｒ５は独立してＣ１−Ｃ２５アルキル、Ｃ３−Ｃ１２シクロアルキル、Ｃ４−Ｃ２５アリール、又はＣ５−Ｃ２５アラルキルから選択され、これらは更に連結されて置換及び／又は中断されてよい炭素数４〜２５の二価の炭化水素残基を形成してよく；
Ｒ８は置換されたＣ４−Ｃ１０アリール、Ｃ１−Ｃ１９ヘテロアリールであり；Ｒ９、Ｒ９’、Ｒ１０及びＲ１０’は独立して水素又は置換基であるか；又は
隣接する残基Ｒ９及びＲ９’、又はＲ９及びＲ１０及び／又はＲ９’及びＲ１０’は、それらが結合される炭素原子と一緒になって、Ｎ、Ｏ、Ｓから選択される少なくとも１個のヘテロ原子を含む５員の非置換又は置換の複素環を完成させ；Ｒ１１はＨ又はメチルであり；
Ｒ１２及びＲ１３のうち一方が水素であり、他方が置換基であるか、又はＲ１２及びＲ１３の両方が置換基であるか；又はＲ１２及びＲ１３の両方が連結して置換及び／又は中断されてよい炭素数２〜２５の二価の炭化水素残基を形成し；
ｑは０、１、２、３又は４であり、且つＲ１４は置換基であるか、又は２個又は３個の隣接する残基Ｒ１４は連結されて置換及び／又は中断されてよい炭素数４〜２５の二価又は三価の炭化水素残基を形成してよく；
Ｒ１６及びＲ１６’は独立して水素又は置換基であり；
Ｒ１８は置換基であるか、又は置換されたＣ４−Ｃ１０アリール、Ｃ１−Ｃ１９ヘテロアリールであり；
Ｒ１９及びＲ１９’は一緒になって以下の式
【化２０】
2012528100.tif 000020
から選択される架橋基を形成し；
Ｒ２０はＣ１−Ｃ２５アルキル、Ｃ３−Ｃ１２シクロアルキル、Ｃ４−Ｃ２５アリール、Ｃ５−Ｃ２５アルキルアリール又はＣ５−Ｃ２５アラルキルであり、そのそれぞれが非置換であるか又は置換されており；
その際、Ｘ’は重合性のエチレン二重結合を有する置換基を含むＲ４、Ｒ５、Ｒ９、Ｒ９’、Ｒ１０、Ｒ１０’、Ｒ１２、Ｒ１３、Ｒ１４、Ｒ１４’、Ｒ１８、Ｒ１９、Ｒ１９’、Ｒ２０の内の１つを有し；
且つ任意の更なる置換基が、存在する場合、請求項１から４までのいずれか１項によって規定される、前記オリゴマー、ポリマー又はコポリマー。
【請求項６】
Ｘが以下の式
【化２１】
2012528100.tif 000021
から選択される三価の連結基であり；
Ｒ３''はＮ、Ｏ、Ｓから選択される少なくとも１個のヘテロ原子及び任意に炭素を含み、且つそれが結合される炭素原子と一緒になって、更なる置換基を有してよい５員の複素環、又は以下の架橋基
【化２２】
2012528100.tif 000022
を完成させる３個の原子を表し；
Ｒ８''はＣ６−Ｃ１２アリーレン、Ｃ１−Ｃ１９ヘテロアリーレンであり、そのそれぞれが更なる置換基を有してよく；
Ｒ９、Ｒ９’、Ｒ１０及びＲ１０’は独立して水素又は置換基であるか；又は
隣接する残基Ｒ９及びＲ９’、又はＲ９及びＲ１０及び／又はＲ９’及びＲ１０’は、それらが結合される炭素原子と一緒になって、Ｎ、Ｏ、Ｓから選択される少なくとも１個のヘテロ原子を含む５員の非置換又は置換の複素環を完成させ；その際、Ｒ９、Ｒ９’、Ｒ１０及びＲ１０’の内の１つはＬ’への化学結合であり、又はＬ’が結合である場合、Ｌ’と一緒に１つの化学単結合を形成し；
且つＬ’は結合又は二価の有機連結基を表し、典型的には以下の式
（Ｘ３−Ｄ）ｘ１１−Ｘ２
のものであり、
その式中、ｘ１１は０又は１であり；Ｘ３、Ｘ２は独立してＯ、Ｃ１−Ｃ４アルキレン−Ｏ、Ｓ、Ｃ１−Ｃ４アルキレン−Ｓ、ＮＲ２２、Ｃ１−Ｃ４アルキレン−ＮＲ２２、ＣＯＯ、Ｃ１−Ｃ４アルキレン−ＣＯＯ又はＣ１−Ｃ４アルキレン−ＯＣＯ、ＣＯＮＲ２２、Ｃ１−Ｃ４アルキレン−ＣＯＮＲ２２又はＣ１−Ｃ４アルキレン−ＮＲ２２ＣＯ、ＮＲ２２ＣＯＮＲ２２、Ｃ１−Ｃ４アルキレン−ＮＲ２２ＣＯＮＲ２２、Ｃ１−Ｃ４アルキレン、又は直接結合であり、且つ
ＤはＣ１−Ｃ２４アルキレン、Ｏ又はＣＯＯ又はＳによって中断されるＣ３−Ｃ２４アルキレン、Ｃ２−Ｃ２４アルケニレン、Ｃ２−Ｃ２４アルキニレン、Ｃ６−Ｃ１０アリーレンであり；その際、Ｌ’は特にＣ６−Ｃ１２アリーレン、例えば、フェニレン、Ｃ１−Ｃ１９ヘテロアリーレン、Ｃ１−Ｃ８アルキレン、Ｃ３−Ｃ１２シクロアルキレン、及び、Ｒ８''に結合される場合、直接結合から選択される、請求項５に記載のオリゴマー又は（コ）ポリマー。
【請求項７】
Ｒ８''がフェニレン又はチエニレンであり、そのそれぞれが更なる置換基を有してよく；
Ｒ９、Ｒ９’、Ｒ１０及びＲ１０’は独立して水素であり；且つＲ９、Ｒ９’、Ｒ１０及びＲ１０’の内の１つがＬ’への化学結合であるか、又はＬ’が結合である場合、Ｌ’と一緒に１つの化学単結合を形成し；
且つＬ’は結合を表すか又はＣ６−Ｃ１２アリーレン、Ｃ１−Ｃ１９ヘテロアリーレン、Ｃ１−Ｃ８アルキレン、Ｃ３−Ｃ１２シクロアルキレン、特にＣ１−Ｃ４アルキレン、フェニレン、及び化学結合から選択される二価の有機連結基を表す、請求項５又は６に記載のオリゴマー又は（コ）ポリマー。
【請求項８】
以下の式ＩＶ
【化２３】
2012528100.tif 000023
（式中、全ての記号が請求項５から７までのいずれか１項に規定される）
の化合物の単独重合によって、又は式ＩＶの化合物と好適な更なるモノマーとの共重合によって得られるポリマー。
【請求項９】
以下の式
【化２４】
2012528100.tif 000024
（式中、Ｈａｌはハロゲン、特にＢｒを表し、全ての他の記号は請求項１から４までのいずれか１項に規定される）
の化合物の単独重合によって、又は前記式ＸＩＶの化合物と、好適な更なるモノマー、例えば、ジハロゲン化又はジホウ素化した、置換又は非置換のＣ１−Ｃ１９ヘテロアリール、特に以下の式
【化２５】
2012528100.tif 000025
のジハロゲン化又はジホウ素化モノ−又はオリゴチオフェン又は以下の式
【化２６】
2012528100.tif 000026
のベンゾチアジアゾールから選択されるモノマーとの共重合によって得られるポリマーであって、その際、Ｒｐはボロン酸又はそのエステルの残基を表すか又はＨａｌを表し、Ｈａｌはハロゲン、特にＢｒを表し、ｓは１〜６の範囲であり、全ての他の記号及び置換基は、存在する場合、請求項１から４までのいずれか１項に規定される、前記ポリマー。
【請求項１０】
請求項１から９までのいずれか１項に記載の化合物を含む、半導体素子、特にダイオード、フォトダイオード、有機光起電力（ＰＶ）素子（太陽電池）、有機電界効果トランジスタ、又はダイオード及び／又はフォトダイオード及び／又は有機電界効果トランジスタ、及び／又は太陽電池を含む素子。
【請求項１１】
請求項１から４までのいずれか１項に記載の式Ｉの化合物、及び／又は請求項５から９までのいずれか１項に記載のオリゴマー又はポリマーを、硬質又は軟質の固体基板上に、５〜１０００ｎｍの範囲の厚さを有する層として含有する、請求項１０に記載の半導体素子。
【請求項１２】
請求項１から４までのいずれか１項に記載の式Ｉの化合物、及び／又は請求項５から９までのいずれか１項に記載のオリゴマー又はポリマーを含む、有機半導体材料、層又はコンポーネント。
【請求項１３】
有機半導体素子の製造方法であって、有機溶媒中の請求項１から４までのいずれか１項に記載の式Ｉの化合物及び／又は請求項５から９までのいずれか１項に記載のオリゴマー又はポリマーの溶液及び／又は分散液を、好適な基板に適用すること及び該溶媒を除去することを含む、前記製造方法。
【請求項１４】
請求項１から４までのいずれか１項に記載の式Ｉの化合物、及び／又は請求項５から９までのいずれか１項に記載のオリゴマー又はポリマーを、電荷輸送材料、半導体材料、導電性材料、光伝導性材料、発光材料、表面変性材料、バッテリーにおける電極材料、配向層として用いる、又は有機電界効果トランジスタ、集積回路、薄膜トランジスタ、ディスプレイ、ＲＦＩＤタグ、エレクトロルミネセンス素子又はフォトルミネッセンス素子、ディスプレイのバックライト、光起電力素子又はセンサ素子、電荷注入層、フォトダイオード、ショットキーダイオード、メモリ素子（例えば、ＦｅＦＥＴ）、平坦化層、耐電防止剤、導電性基板又はパターン、光伝導体、又は電子写真式用途又は記録材料に用いる使用。